ОСАЖДЕННАЯ КРЕМНИЕВАЯ КИСЛОТА, СПОСОБ ЕЕ ПОЛУЧЕНИЯ, ВУЛКАНИЗУЕМАЯ РЕЗИНОВАЯ СМЕСЬ
PRECIPITATED SILICIC ACID, PROCESS FOR PREPARATION THEREOF, AND VULCANIZABLE RUBBER MIX

FIELD: rubber industry. SUBSTANCE: characteristics of the precipitated silicic acid: surface as measured by BET is 35 to 350 square m/g; BET-surface to STAB surface ratio is 0.8 to 1.1; pore volume: 1.6 to 3.4 ml/g; silanol group surface (measured by NaOH amount used) is 6 to 20 ml; average aggregate size is 250 to 1500 nm; STAB surface is 30 to 350 square/g; DEP value is 150 to 300 ml/100g; V2/V1 phase volume ratio as measured by mercury porosimetry is 0.19 to 0.46 DEP/STAB ratio is 1.2 to 2.4. Silicic acid is prepared by reacting alkaline silicate with mineral acids at temperatures from 60 to 95 C with pH maintained within 7.5 to 10.5 under continuous agitation. Reaction is carried out to obtain concentration of solid product of 90 to 120 g/l in precipitate slurry, pH is equal to or less than 5, precipitated acid is filtered off, washed, dried, and if desired, ground and granulated. Precipitated silicic acid is used as filler in vulcanizable rubber mixes and vulcanizates. EFFECT: improved properties of the rubber mixes.
2
2
o
2
2
1
Предлагаема  осажденна  кремниева  кислота со следующими физико-химическими параметрами: поверхность по БЭТ от 35 до 350 м/г; отношение поверхности по БЭТ к СТАВ-поверхности от 0,8 до 1,1; объем пор от 1,6 до 3,4 мл/г; поверхность групп силанола (V= по расходу NaOH) от 6 до 20 мл; средн   величина агрегатов от 250 до 1500 нм; СТАВ-поверхность от 30 до 350 м/г; DВР-показатель от 150 до 300 мл/100 г; отношение объемов фаз V/V в соответствии с ртутной порозиметрией от 0,19 до 0,46; DВР/СТАВ от 1,2 до 2,4, получаема  благодар  тому, что щелочной силикат вступает во взаимодействие с минеральными кислотами при температурах от 60 до 95С при поддержании водородного показател  рН в пределах от 7,5 до 10,5 при непрерывном перемешивании, реакцию взаимодействи  провод т до концентрации твердого вещества в суспензии осадка от 90 до 120 г/л, водородный показатель рН устанавливают равным или меньше 5, осажденную кремниевую кислоту отфильтровывают, промывают, высушивают и при необходимости измельчают или гранулируют. Осажденна  кремниева  кислота используетс  в качестве наполнител  в вулканизирующихс  резиновых смес х и вулканизатах.